Brevet FR2680370A1 — publié le 19930219

PROCEDE POUR LE GREFFAGE DANS LA LIGNE D'ACIDES ET ANHYDRIDES D'ACIDES CARBOXYLIOUES A INSATURATION ETHYLENIOUE SUR DES HOMOPOLYMERES OU COPOLYMERES DE L'ETHYLENE ET INSTALLATION POUR LA MISE EN OEUVRE DE CE PROCEDE La présente invention porte sur un procédé pour le greffage, sur des homopolymères ou copolymères de l'éthylène, de monomères choisis parmi les acides carboxyliques à insatu- ration éthylénique, les anhydrides d'acides correspondants, et les dérivés de ces acides et anhydrides d'acides Ce procédé présente la particularité que les monomères de greffage sont injectés dans la ligne de production en continu de l'homopolymère ou du copolymère de l'éthylène, plus précisément entre la sortie du réacteur de polymérisation et le dispositif d'extrusion du polymère précédant le dispositif de granulation L'invention concerne également une installation pour la mise en oeuvre de ce procédé. Les homo et copolymères vrais de l'éthylène copolymérisé avec les monomères indiqués ci-dessus sont bien connus; ils sont utilisés notamment dans la fabrication d'adhésifs, en tant que revêtements ou sous la forme de mélanges avec d'autres polymères, par exemple des polyoléfines. Pour certaines applications, il est cependant souhaitable de pouvoir disposer d'un copolymère greffé plutôt que d'un copolymère vrai Il est connu en effet que les propriétés des polyoléfines peuvent être modifiées par le greffage d'un acide ou anhydride d'acide carboxylique à insaturation éthylénique Un procédé pour le greffage de monomères insaturés sur des homopolymères de l'éthylène et30 des copolymères de l'éthylène et d'aoléfines supérieures en C 4-C 1 l est décrit, par exemple, dans le brevet américain US-A-4 612 155; ainsi, dans le cas de la fabrication d'adhésifs, pour une teneur identique en monomères de type acides ou anhydrides d'acides carboxyliques, l'adhésivité est meilleure, au moins dans le cas des teneurs relativement faibles. On connaît également l'utilisation, dans des films stratifiés, de copolymères de l'éthylène à greffage d'acide ou anhydride carboxylique à insaturation éthylénique, par exemple, par la demande de brevet européen EP-A-0 160 984, le copolymère de l'éthylène étant dans ce cas un copolymère éthylène-acrylate d'alkyle. D'une manière générale, il est important, dans le greffage de monomères sur des polymères, d'obtenir un produit homogène Si le procédé de greffage n'est pas conduit d'une manière homogène, le produit résultant peut manifester des propriétés variables et inacceptables, en particulier en ce qui concerne l'adhérence à d'autres matières De plus, il est important de pouvoir greffer des monomères sur des polymères sans provoquer de changements majeurs des propriétés physiques des polymères. Pour satisfaire cet objectif, il a été proposé, conformément à la demande de brevet européen EP-A-0 266 994, de greffer des acides ou anhydrides d'acides dicarboxyliques à insaturation éthylénique ou leurs dérivés sur un copolymére de l'éthylène avec au moins un monomère choisi parmi les alcanoates de vinyle, les (méth)acrylates d'alkyle, l'acide (méth)acrylique et le monoxyde de carbone; ou sur un ionomère d'un tel copolymère contenant de l'acide (méth)acrylique, ce procédé consistant, de façon générale, à: (i) former un mélange du copolymère, du monomère et de 25- 3000 ppm d'un peroxyde organique ayant une demi-vie d'environ 1-120 minutes à 150 C, et mélanger de façon à obtenir une distribution uniforme du monomère et du peroxyde dans le copolymère; (ii) malaxer le mélange résultant dans une extrudeuse à une température supérieure au point de fusion dudit copolymère pendant une période de temps qui est d'au moins quatre fois la demi-vie du peroxyde organique; et (iii) extruder le copolymère greffé résultant en un article façonné, généralement constitué par des pastilles ou d'autres formes finement divisées, qui peuvent être utilisées telles quelles ou en mélange avec d'autres polymères, en particulier, sous la forme de compositions adhésives destinées à être utilisées avec des polymères et/ou des métaux, dans la coextrusion de structures à couches multiples, dans des compositions de revêtement, comme compatibilisants, dans des compositions chargées et pour améliorer l'aptitude des polymères à recevoir une coloration et une teinture. Un tel greffage en extrudeuse a cependant les inconvénients qu'une reprise d'un polymère en granulés pour le refondre est nécessaire, ce qui représente une perte d'énergie, et que, lors de cette reprise de granulés, le mélange des granulés fondus et du monomère de greffage s'effectue en présence d'oxygène, ce qui entraîne un risque de réticulation du copolymère greffé. Il est indiqué, dans le brevet de RDA n* 117 077 qu'une réaction de greffage conduite dans un dispositif monté immédiatement après le réacteur (séparateur moyenne pression ou séparateur basse pression) est désavantageux car il se forme une grande quantité d'homopolymère ou de copolymère du composant de greffage, et que l'on ne peut pas préparer de copolymères ayant une quantité élevée de chaînes latérales greffées Pour pallier cet inconvénient, on propose, selon ce brevet, d'introduire le monomère de greffage ou bien dans une deuxième zone du réacteur de polymérisation, ou bien dans un récipient haute ou basse pression de l'unité de polyméri- sation, par exemple un réacteur agité ou une machine d'extraction Cependant, il est indiqué que cette deuxième possibilité n'est intéressante que si l'on utilise des monomères de greffage qui, lors d'un greffage conduit dans le réacteur de polymérisation, chargeraient le gaz de recyclage et nécessiteraient une purification coûteuse du gaz de recyclage Ces monomères sont le maléimide, l'acétate de vinyle ou l'acrylate d'éthyle Il est préconisé d'introduire l'anhydride maléique, qui ne fait pas partie de cette liste, dans la deuxième zone du réacteur de polymérisation Ceci est confirmé par l'Exemple 4 qui décrit l'obtention d'un copolymère éthylène-acétate de vinyle greffé par l'anhydride maléique Toutefois, la teneur de 6,8 % en poids d'anhydride maléique annoncée ne se rapporte vraisemblablement pas aux greffons seuls, une partie de l'anhydride maléique étant copolymérisée sous forme de copolymère vrai avec l'éthylène et l'acétate de vinyle. En résumé, l'injection du monomère de greffage dans le réacteur conduit en partie à une copolymérisation vraie, non recherchée, dudit monomère, et l'injection en aval du réacteur n'est pas préconisée pour l'anhydride maléique comme monomère de greffage. La Société Déposante a cherché à mettre au point un procédé qui ne présente pas les inconvénients rappelés ci- dessus des techniques antérieures, et qui présente l'avantage complémentaire de permettre de s'affranchir des dispositifs mettant en jeu des éléments mécaniques en mouvement, tels que les agitateurs des réacteurs agités ou les vis d'extrudeuses. A cet effet, il est proposé, selon l'invention, dans un procédé de polymérisation ou de copolymérisation de l'éthylène sous haute pression, comportant au moins deux étages de séparation en aval du réacteur de polymérisation, d'introduire le (ou les) monomère(s) de greffage, dans la ligne, au niveau de la ou d'au moins une zone de détente présente dans l'installation Ainsi, dans le cas o celle-ci comporte un séparateur moyenne pression et un séparateur basse pression et o l'injection du (ou des) monomère(s) de greffage est effectuée au niveau de la zone de détente située entre les deux, il apparaît qu'à l'entrée du séparateur basse pression, le (co)polymère contient encore environ 10-15 % d'éthylène et le cas échéant de comonomère(s) n'ayant pas réagi, mais que, de façon surprenante, malgré la présence de cette teneur élevée en monomère(s) de départ, il n'y a pas de copolymérisation éthylène-monomère de greffage à l'entrée de la vanne de détente du séparateur moyenne pression. Par rapport au greffage conduit en extrudeuse, le procédé de la présente invention présente un avantage économique en raison de l'absence d'une opération de reprise d'un polymère granulé à refondre, d'o un gain d'énergie, et un avantage technique car le mélange dans la ligne est exempt d'oxygène, ce qui supprime le risque de réticulation du copolymère. La présente invention a donc pour objet un procédé de production en continu d'un homopolymère de l'éthylène ou d'un copolymère de l'éthylène et d'au moins un monomère A, ledit homopolymère ou copolymère étant modifié par greffage d'au moins un monomère B choisi parmi les acides carboxyliques à insaturation éthylénique, leurs anhydrides et autres dérivés, caractérisé par le fait que: dans un premier stade, on conduit la polymérisation de l'éthylène ou la copolymérisation vraie de l'éthylène et du (ou des) monomère(s) A, en présence d'au moins un amorceur de (co)polymérisation vraie et, le cas échéant, des additifs usuels, dans au moins une zone de réaction (R) maintenue sous une haute pression HP, à une température comprise entre 150 et 320 C; dans un second stade, ou bien on achemine le produit de réaction dans une zone de séparation (S), maintenue sous une pression intermédiaire P, dans laquelle le (co)polymère formé est séparé, à l'état fondu, d'avec le (ou les) (co)monomère(s) n'ayant pas réagi; ou bien on achemine le produit de réaction dans une première zone de séparation (Si), maintenue sous une pression intermédiaire Pl, dans laquelle le (co)polymère formé est séparé, à l'état fondu, d'avec le (ou les) (co)monomère(s) n'ayant pas réagi; puis on achemine le (co)polymère obtenu dans une deuxième zone de séparation ( 52), maintenue sous une pression intermédiaire P 2 approprié. Conformément à un mode de réalisation préféré du procédé de la présente invention, on injecte le flux constitué par ou comprenant le (ou les) monomère(s) B en amont de la zone de détente considérée (D; Dl; D 2), entre le point de détente associé et la sortie de la zone de séparation située juste en amont de celui-ci Dans le cas o la zone de détente comporte une vanne à pointeau, on peut considérer que le point de détente correspond à la région du pointeau; pour des raisons de montage technique, l'arrivée du flux de monomère(s) de greffage (B) s'effectuera au moins à une petite distance dudit pointeau. Conformément à un autre mode de réalisation du procédé selon l'invention, on injecte le flux constitué par ou comprenant le (ou les) monomère(s) B en aval de la zone de détente considérée (D; Dl; D 2), au voisinage du point de détente associé Par cette dernière expression, on entend que l'arrivée du flux de monomère(s) de greffage s'effectue dans une région relativement proche du point de détente considéré. Selon l'invention, on conduit avantageusement le premier stade sous une pression HP d'environ 400 à 3000 bars, le second stade, sous une pression P d'environ 50 à 500 bars, ou sous une pression Pl d'environ 100 à 500 bars puis sous une pression P 2 d'environ 10 à 70 bars, et le troisième stade, sous une pression BP d'environ 0,5 à 10 bars, avec la condition que la valeur de BP soit inférieure à la valeur de P 2. Par ailleurs, on conduit le second et le troisième stade à une température comprise avantageusement entre 150 et 300 C. Selon l'invention, on utilise notamment comme monomère(s) A, une alphaoléfine en C 3-C 10, par exemple le propylène, le butène-1, le méthyl-4 pentène-1, l'hexène-l, l'octène-1, permettant de conduire à des copolymères de l'éthylène par voie Ziegler, ou bien un alcanoate de vinyle, tel que l'acétate de vinyle; un (méth)acrylate d'alkyle en C 1- C 12, tel que l'acrylate d'éthyle, l'acrylate de méthyle, l'acrylate de butyle, le méthacrylate de méthyle; l'acide (méth)acrylique; et le monoxyde de carbone, permettant de conduire à des copolymères polaires de l'éthylène par voie radicalaire. L'amorceur de (co)polymérisation est un initiateur de radicaux libres, tel qu'un peroxyde, un perester, un hydroperoxyde, dans la (co)polymérisation radicalaire de l'éthylène; ou bien un système catalytique de type Ziegler comprenant notamment au moins un halogénure de métal de transition et un activateur organométallique, dans le cas de la (co)polymérisation ionique éthylène-a-oléfine. Comme monomère(s) B, on utilise avantageusement l'acide (méth)acrylique, l'acide maléique, l'acide fumarique, l'acide itaconique, l'acide crotonique, l'anhydride itaconique, l'anhydride maléique ou un anhydride maléique substitué, comme l'anhydride diméthyl maléique, ou encore un sel, amide, imide ou ester d'un acide carboxylique à insatu- ration éthylénique, comme le maléate mono et disodique, l'acrylamide, le maléimide et le fumarate de diéthyle; on35 utilise notamment l'anhydride maléique. De préférence, on introduit le (ou les) monomère(s) B à l'état dissous dans un solvant choisi parmi le carbonate d'éthylène, le carbonate de propylène, le carbonate de diéthyle et les esters d'acides gras et5 d'alcools lourds tels que les acétates de butyle, d'hexyle, d'octyle, ou à l'état dispersé dans un milieu de dispersion, tel que le polyhexène ou une cire ou graisse de polyoléfine, en particulier de polyéthylène, éventuellement avec au moins un solvant Le rapport en poids monomère(s) B/solvant est10 avantageusement compris entre 0,5/1 et 1,5/1, de préférence, la concentration la plus élevée possible permise par le pouvoir solvant du solvant choisi et la température Le rapport en poids monomère(s) B/ milieu de dispersion est avantageusement compris entre 1/1 et 4/1 Par ailleurs, le flux constitué par ou comprenant le (ou les) monomère(s) B est chauffé de façon à faciliter son injection dans la ligne à une température suffisante mais inférieure à celle qui provoquerait la décomposition de l'initiateur pouvant être utilisé conjointement On peut utiliser, pour ce flux, une température comprise, par exemple, entre 100 et 140 OC. On utilise avantageusement, comme initiateur de greffage, un peroxyde et/ou un perester tel que le peroxyde de dicumyle ou le peroxyde de ditertiobutyle, le perbenzoate de butyle tertiaire, ou le 2,5-diméthyl 2,5-(ditertiobutyl- peroxy)hexane. On introduit le (ou les) initiateur(s) de greffage dans le flux du (ou des) monomère(s) B injecté dans la ligne de production, et/ou de façon séparée, également dans la ligne, notamment en amont ou bien avantageusement en aval du ou d'au moins le premier point d'injection du (ou des) monomère(s) de greffage B Dans ce dernier cas, ces initiateurs sont en solution ou en dispersion dans un milieu approprié, pouvant être un milieu polymère. Selon la présente invention, on peut également conduire le greffage d'au moins un monomère B tel que défini ci-dessus sur un copolymère de l'éthylène et d'au moins une alpha-oléfine, préparé en présence d'un système catalytique de type Ziegler, et modifié par mise en presence du copolymère ainsi obtenu avec au moins un initiateur de radicaux libres, notamment à raison de 0,01 à 1 millimole par kg dudit copolymère De tels initiateurs de radicaux libres peuvent être choisis parmi: les composés peroxygénés comme les peroxydes (par exemple, le peroxyde de ditertiobutyle), les peresters et les hydroperoxydes; le benzopinacol; les composés diazoiques, tels que les 2,2 '-azo- bis(acyloxyalcanes), comme le 2,2 '-azo-bis(acétoxy- butane), le 2,2 '-azo-bis(acétoxyisobutane), le'2,2 '-azo- bis(propionoxypropane), le 2,2 '-azo-bis( 2-acétoxy-4- méthylpentane) ou le 1,l'-azo-bis( 1-formyloxycyclo- hexane); et les hydrocarbures possédant des liaisons carbone-carbone labiles, tels que, par exemple, des diaryldialkyl- alcanes, comme le 2,3-diphényl-2,3-diméthylbutane (couramment désigné sous l'appellation biscumyle) ou le 3,4-diphényl-3,4-diméthylhexane. Des détails concernant ces copolymères ainsi modifiés, leur procédé d'obtention, le choix des initiateurs de radicaux libres, et le temps de mise en contact du copolymère avec ceux-ci, etc seront trouvés dans les demandes de brevets européens EP-A-0 083 521 et EP-A-0 231 699, lesquelles sont incorporées ici par référence Les copolymères de l'éthylène et d'au moins une a-oléfine ayant de 3 à 12 atomes de carbone, comprenant de 0,5 à 10 % en moles de motifs dérivés de ladite a-oléfine, modifiés selon EP-A-0 083 521, sont caractérisés par le fait que leur viscosité limite mesurée est comprise entre 1,5 et 10 fois leur viscosité limite calculée à partir de la distribution des masses moléculaires; quant aux compositions de polymères selon EP-A-0 231 699, elles contiennent: a) de 90 à 99,8 % en poids d'au moins un polymère modifié de l'éthylène et, le cas échéant, d'au moins une a- oléfine en C 3-C 12, ledit polymère contenant au moins 80 % en moles de motifs dérivés de l'éthylène et, b) de 0,2 à 10 % en poids d'au moins une phase polymérique comprenant au moins un polymère contenant au moins 90 % en moles de motifs dérivés d'au moins une a-oléfine en C 3-C 12 et au plus 10 % en moles de motifs dérivés de l'éthylène, lesdites compositions ayant une viscosité limite mesurée comprise entre 1,5 et 100 fois leur viscosité limite calculée à partir de la distribution des masses moléculaires. Par ailleurs, le (ou les) initiateur(s) de radicaux libres introduits en vue de cette modification peuvent se trouver en solution dans un solvant ou en suspension dans un milieu de dispersion du type de ceux indiqués ci-dessus, ou encore dans une phase polymérique constituée notamment par de l'éthylène et/ou du comonomère A polymérisé (à titre d'exemple, une phase polymérique comprenant au moins 90 % en15 moles de motifs dérivés d'au moins une a-oléfine en C 3-C 12 et au plus 10 % en moles de motifs dérivés de l'éthylène est décrite dans EP-A-0 231 699). Dans le cadre de la présente invention, ces initiateurs sont introduits dans la ligne, sur le trajet du (co)polymère, en au moins un point compris entre la (ou les) dernière(s) zone(s) réactionnelle(s) d'un réacteur à plusieurs zones ou dans le dernier réacteur d'un ensemble de réacteurs branchés en série et la sortie de la zone de transformation qui fait généralement suite à la zone de séparation finale et dans laquelle sont effectuées une extrusion puis une granulation du (co)polymère visé On peut également incorporer ces initiateurs de radicaux libres par malaxage avec les granulés du (co)polymère greffé final. Par ailleurs, on utilise notamment un rapport massique initiateur(s) de greffage/monomère(s) B pouvant aller jusqu'à 1, de préférence compris entre O et 0,5, et une teneur massique en monomère(s) B injecté(s) de 0, 05 à 2 parties pour 100 parties du copolymère, de préférence de 0,1 à 1,5 partie. Selon l'invention, on met en oeuvre le (ou les) monomère(s) A à raison notamment de 0,1 à 90 % en moles par ll rapport à la somme éthylène + monomère(s) A, par exemple 0,1 à 10 % en moles lors de la fabrication des copolymères polaires, et par exemple 2 à 90 % en moles lors de la fabrication des copolymères d'éthylène et d'a-oléfine(s). La présente invention porte également sur une installation pour la mise en oeuvre du procédé tel que défini ci-dessus, caractérisée par le fait qu'elle comprend, en série: au moins un réacteur (R) de polymérisation sous haute pression, autoclave ou tubulaire; un séparateur (S) apte à fonctionner sous une pression intermédiaire P ou bien deux séparateurs ( 51 I; 52) en série, aptes à fonctionner sous des pressions intermédiaires respectivement Pl et P 2, avec P 2 radicaux libres en vue de la modification précitée. Les copolymères greffés obtenus conformément à la présente invention trouvent application notamment pour constituer des masses de moulage par injection, pour former des films utilisables dans les domaines de l'hygiène, de l'agriculture, de la surgélation, etc. Pour mieux illustrer l'objet de la présente invention, on va en décrire ci- après plusieurs exemples de réalisation, en référence aux dessins annexés, sur lesquels: les Figures 1 et 2 représentent chacune de façon schématique une installation pour la mise en oeuvre du procédé selon la présente invention; et la Figure 3 est un schéma d'une vanne à pointeau pour effectuer chaque détente dans les installations précitées, montrant un montage possible de la conduite d'injection du (ou des) monomère(s) de greffage. Si l'on se réfère à la Figure 1, on voit que l'on a représenté une unité de fabrication d'un polymère ou copolymère greffé de l'éthylène. Le réacteur autoclave dans lequel a lieu la polymérisation de l'éthylène ou la copolymérisation de l'éthylène avec au moins un monomère A est désigné dans son ensemble par R; il consiste en un récipient allongé, disposé30 verticalement, à montage en trois zones superposées, fonctionnant sous haute pression HP Les deux premières zones Ri et R 2 sont dotées d'un injecteur concentrique, et la troisième, R 3, d'un injecteur simple La régulation de température s'effectue en trois points ri, r 2 et r 3, la température étant prise aux points Tl, T 2 et T 3 Le mélange gazeux éthylène-monomère(s) A, contenant, le cas échéant, un agent de transfert tel que l'hydrogène, utilisé à raison notamment de jusqu'à 2 % en volume, de façon à régler l'indice de fluidité du (co)polymère obtenu, est injecté aux points t, ml, et m 2 Un amorceur de polymérisation approprié est injecté en il, i 2 et i 3, de façon connue en soi et de manière à maintenir la température de copolymérisation à la valeur choisie. Le (co)polymère sortant de la zone de réaction R est adressé, par un conduit 1, à un dispositif de séparation S, constitué par un récipient allongé, disposé verticalement, maintenu sous une pression intermédiaire P, une vanne de détente à pointeau 2 étant disposée sur la conduite 1. Dans le séparateur S, le mélange réactionnel est débarrassé des monomères n'ayant pas réagi, lesquels sortent en partie haute par la conduite 3 et sont, de façon connue, recyclés, par exemple, à l'entrée d'un hypercompresseur monté entre le compresseur devant comprimer la charge d'alimen- tation et le réacteur R, comme décrit dans le brevet canadien CA-A-1 161 196. De la même façon que précédemment, le flux riche en (co)polymère sortant de la zone de séparation S est adressé, par un conduit 4, au dispositif de séparation finale SF, de type trémie fonctionnant sous une basse pression BP Sur le conduit 4, est également interposée une vanne de détente à pointeau 5 En un point situé avant le pointeau de cette vanne de détente 5, est prévue l'injection, par la conduite 6, d'une solution contenue dans un réservoir r, avantageusement chauffée, de monomère(s) de greffage B/initiateur de greffage/solvant, par l'intermédiaire d'une pompe haute pression 7 (Figure 3) Comme pompe 7, on peut choisir une pompe volumétrique alternative avec réglage continu du débit, ou bien une pompe à engrenages. Les gaz résiduels sortant par la conduite 8 de la trémie basse pression SF peuvent être recyclés en étant adressés au compresseur (non représenté); quant au35 mélange 9, il est adressé à une extrudeuse à vis, d'o il sort sous la forme d'un jonc, lequel est ensuite dirigé, de façon connue, vers un dispositif de granulation non représenté. EXEMPLES 1 à 21 Mode Opératoire Général: On a utilisé l'installation représentée sur la Figure 1. Les conditions de fonctionnement étaient les suivantes: pression HP du réacteur R: telle qu'indiquée dans le Tableau 1; injection des monomères: comme indiqué dans la description ci-dessus de l'installation avec la répartition suivante: t: 1/3; ml: 1/3; m 2: 1/3, injection de l'initiateur consistant en peroctanoate de tertiobutyle pour les Exemples 1 à 17, peroxyde de ditertiobutyle pour les Exemples 18 à 20 et mélange de perbenzoate de tertiobutyle ( 60 %) et pernéodécanoate de tertiobutyle ( 40 %) pour l'Exemple 21: comme indiqué dans la description ci-dessus de l'installation, avec la répartition suivante: il: 60 %; i 2: 20 %; i 3: 20 %, profil de températures: T 1: 250 C (Exemples 18 à 20) ou 170 C (autres Exemples) T 2: 260 C (Exemples 18 à 20) ou 190 C (autres Exemples); et T 3: 275 C (Exemples 18 à 20) ou 215 C (autres Exemples). débit total des monomères gazeux d'alimentation du réacteur: 200 kg/h; pourcentage du monomère A en % molaire par rapport à la somme éthylène + monomère A; pression régnant dans le séparateur S, P = 250 bars. On a injecté par la conduite 6 une solution à 250 g/i d'anhydride maléique (monomère B) dans le carbonate de propylène (Exemples 1 à 11) ou dans le carbonate de diéthyle (Exemples 12 à 21), à un débit tel que lepourcentage en poids d'anhydride maléique, injecté par rapport au (co)polymère, indiqué dans le Tableau 1, soit respecté Un initiateur, également tel qu'indiqué dans le Tableau 1, était présent dans la solution (sauf pour les Exemples 1, 6, 12, 18 et 21) Le rapport massique initiateur/anhydride maléique est également indiqué dans le Tableau 1. Le Tableau 1 mentionne également la teneur en monomère A du copolymère obtenu (en % en poids), l'indice de fluidité du (co)polymère greffé obtenu, mesuré selon la norme15 ASTM D 1238 condition E, la quantité d'anhydride maléique greffé (exprimée en ppm) ainsi que le taux de greffage. Le dosage de l'anhydride maléique greffé a été effectué sur l'absorption à 1785 cm-1 de la vibration de valence antisymétrique des groupes carbonyle, en se basant sur un étalonnage réalisé à partir de copolymères éthylène/anhydride maléique et terpolymère éthylène/acrylate de n-butyle/anhydride maléique fabriqués par copolymérisation radicalaire Le carbonate de propylène (ou le carbonate de diéthyle), et 1 'anhydride maléique, et les autres matières volatiles, ont été extraits à l'acétone pendant 24 heures; ce dosage par spectroscopie infrarouge a été réalisé sur film d'épaisseur constante 50 Mm Le taux de greffage représente le rapport de la quantité d'anhydride maléique greffé sur le (co) polymère à la quantité d'anhydride maléique injecté dans la ligne, par rapport à la même quantité de (co)polymère. TABLEAU 1 Monomére A % en poids Rapport en poids % en poids IF Anhydride Taux de Exemple HP Initia d'anhydride initiateur/ de monomère (g/10 maléique greffage (bars) teur 1 ma Léique anhydride A dans le min) greffé Nature X en injecté maléique copolymère (ppm) en moles final 1 2050 A-Bu 0,60 0,19 O 14,5 2,14 360 0,19 2 1 l Il 0,58 11 0,18 0,05 14 1,85 470 0,26 3 " " 0,58 12 0,21 0,05 14 1,85 405 0,186 4 ' 0,62 1 l 0,42 0,05 15 3,5 625 0,148 " 0,62 12 0,17 0,2 15 2,2 440 0,261 6 " 0,59 0,5 O 14,4 1,81 480 0,096 7 " " 0,58 il 0,53 0,2 14 2,8 645 0,12 8 " 0,58 1 l 0,18 0, 2 14 2,55 425 0,233 9 'I 0,62 13 0,19 0,2 15 2,31 500 0,264 ', Il 0,58 13 0,54 0,05 14 2,07 400 0,08 11, 0,62 12 0,18 0,5 15 2,1 1000 0,55 12 " " 0,63 0,46 O 15,3 2,2 780 0,17 13 " 0,63 12 0,4 0,5 15,3 1,8 1850 0,46 14 1960 " 0,60 14 0,5 0,05 14,7 1,4 1700 0,34 " 0,62 14 0,5 0,2 15,1 1,4 1900 0,38 16 " " 0,62 14 0,5 0,5 15 1,8 2050 0,41 17 1600 " O f 42 14 1 0,2 10,1 5,5 4200 0,42 18 * 1500 O 0,4 O O 8 2100 0,53 19 * l O 14 0,4 0,05 O 8 2200 0,55 * " O 14 0,4 0,5 '0 8 2400 0,60 21 1720 VA 1,45 0,4 O 5,1 2,3 1720 0,43 *Homopotymère radicataire de L'éthytlène A Bu: Acry Late de buty Le VA: Acétate de vinyle 1: peroxyde de dicumyle 12: perbenzoate de tertiobutyle 13: peroxyde de ditertiobutyte 14: 2,5-diméthyt-2,5di(tertiobutylperoxy)hexane o- o' 0 o "Il Si l'on se réfère maintenant à la Figure 2, on peut voir que l'on a représenté une installation de fabrication de copolymères greffés de l'éthylène analogue à celle de la Figure 1, à ceci près qu'il est prévu une deuxième zone de séparation 52 Les deux zones de séparation intermédiaires 51 et 52 fonctionnent à respectivement Pl et P 2, Pl étant supérieur à P 2 On a désigné par des chiffres de référence supérieurs de 10 les conduites associées au deuxième séparateur 52. On peut injecter le mélange monomère B + solvant + initiateur, ou bien juste avant le pointeau de la vanne 5, comme représenté en trait plein sur la Figure 2 O 1 peut, de la même façon, injecter également le mélange à base de monomère B par la conduite 16 comme représenté en pointillé sur la Figure 2 On peut également n'injecter le mélange à base de monomère B que par la conduite 16. REVENDICATIONS 1 Procédé de production en continu d'un homopolymère de l'éthylène ou d'un copolymère de l'éthylène et d'au moins un monomère A, ledit homopolymère ou copolymère étant modifié par greffage d'au moins un monomère B choisi parmi les acides carboxyliques à insaturation éthylénique, leurs anhydrides et autres dérivés, caractérisé par le fait que: dans un premier stade, on conduit la polymérisation de l'éthylène ou la copolymérisation vraie de l'éthylène et du (ou des) monomère(s) A, en présence d'au moins un amorceur de (co)polymérisation vraie et, le cas échéant, des additifs usuels, dans au moins une zone de réaction (R) maintenue sous une haute pression HP, à une température comprise entre 150 et 320 C; dans un second stade, ou bien on achemine le produit de réaction dans une zone de séparation (S), maintenue sous une pression intermédiaire P, dans laquelle le (co)polymère formé est séparé, à l'état fondu, d'avec le (ou les) (co)monomère(s) n'ayant pas réagi; ou bien on achemine le produit de réaction dans une première zone de séparation ( 51), maintenue sous une pression intermédiaire P 1, dans laquelle le (co)polymère formé est séparé, à l'état fondu, d'avec le (ou les) (co)monomère(s) n'ayant pas réagi; puis on achemine le (co)polymère obtenu dans une deuxième zone de séparation ( 52), maintenue sous une pression intermédiaire P 2 initiateur approprié. 2 Procédé selon la revendication 1, caractérisé par le fait qu'on injecte le flux constitué par ou comprenant le (ou les) monomère(s) B en amont de la zone de détente15 considérée (D; Dl; D 2), entre le point de détente associé et la sortie de la zone de séparation située juste en amont de celui-ci. 3 Procédé selon l'une des revendications 1 ou 2, caractérisé par le fait qu'on injecte le flux constitué par ou comprenant le (ou les) monomère(s) B en aval de la zone de détente considérée (D; Dl; D 2), au voisinage du point de détente associé. 4 Procédé selon l'une des revendications 1 à 3, caractérisé par le fait qu'on conduit le premier stade sous une pression HP de 400 à 3000 bars, le second stade, sous une pression P de 50 à 500 bars, ou sous une pression Pl de 100 à 500 bars puis sous une pression P 2 de 10 à 70 bars, et le troisième stade, sous une pression BP de 0,5 à 10 bars, avec la condition que la valeur de BP soit inférieure à la valeur de P 2. Procédé selon l'une des revendications 1 à 4, caractérisé par le fait qu'on conduit le second et le troisième stade à une température comprise entre 150 et 3000 C. 6 Procédé selon l'une des revendications 1 à 5, caractérisé par le fait que l'on utilise, comme monomère A, une alphaoléfine en C 3-C 10, permettant de conduire à des copolymères de l'éthylène par voie Ziegler, ou bien un alcanoate de vinyle, un (méth)acrylate d'alkyle en Cl-C 12, l'acide (méth)acrylique et le monoxyde de carbone, permettant de conduire à des copolymères polaires de l'éthylène par voie radicalaire. 7 Procédé selon l'une des revendications 1 à 6, caractérisé par le fait qu'on utilise, comme monomères B, l'acide (méth)acrylique, l'acide maléique, l'acide fumarique, l'acide itaconique, l'acide crotonique, l'anhydride itaconique, l'anhydride maléique ou un anhydride maléique substitué, comme l'anhydride diméthyl maléique, ou encore un sel, amide, imide et ester d'un acide carboxylique à insatu- ration éthylénique, comme le maléate mono et disodique, l'acrylamide, le maléimide et le fumarate de diéthyle, et, notamment l'anhydride maléique. 8 Procédé selon l'une des revendications 1 à 7, caractérisé par le fait qu'on introduit le (ou les) monomère(s) B à l'état dissous dans au moins un solvant choisi parmi le carbonate d'éthylène, le carbonate de propylène, le carbonate de diéthyle et les esters d'acides gras et d'alcools lourds, tels que les acétates de butyle, d'hexyle, d'octyle, ou à l'état dispersé dans un milieu de dispersion, tel que le polyhexène ou une cire ou graisse de polyoléfine, en particulier de polyéthylène, éventuellement avec au moins un solvant, le rapport en poids monomère(s) B/solvant étant notamment compris entre 0,5/1 et 1,5/1, et le rapport en poids monomère(s) B/milieu de dispersion étant notamment compris entre 1/1 et 4/1. 9 Procédé selon la revendication 8, caractérisé par le fait que le flux constitué par ou comprenant le (ou les) monomère(s) B est chauffé de façon à faciliter son injection dans la ligne à une température suffisante mais inférieure à celle qui provoquerait la décomposition de l'initiateur pouvant être utilisé conjointement. Procédé selon l'une des revendications 1 à 9, caractérisé par le fait qu'on utilise, comme initiateur de greffage, un peroxyde et/ou un perester, tel que le peroxyde de dicumyle ou le peroxyde de ditertiobutyle, le perbenzoate de butyle tertiaire, ou le 2,5-diméthyl 2,5-di(tertiobutyl- peroxy)hexane. 11 Procédé selon l'une des revendications 1 à 10, caractérisé par le fait qu'on introduit le (ou les) initia- teur(s) de greffage dans le flux du (ou des) monomère(s) B injecté dans la ligne de production, et/ou de façon séparée, également dans la ligne, en amont ou bien avantageusement en aval du ou d'au moins le premier point d'injection du (ou des) monomère(s) de greffage B. 12 Procédé selon l'une des revendications 1 à 11, caractérisé par le fait qu'on conduit le greffage d'au moins un monomère B sur un copolymère de l'éthylène et d'au moins une alpha-oléfine, préparé en présence d'un système catalytique de type Ziegler, et modifié par mise en présence du copolymère ainsi obtenu avec au moins un initiateur de radicaux libres, ledit (ou lesdits) initiateur(s) de radicaux libres étant introduits dans la ligne, sur le trajet du (co)polymère, en au moins un point compris entre la (ou les) dernière(s) zone(s) réactionnelle(s) d'un réacteur à plusieurs zones ou dans le dernier réacteur d'un ensemble de réacteurs branchés en série et la sortie de la zone de transformation par extrusion et granulation, qui fait suite à la zone de séparation finale, ledit (ou lesdits) initiateur(s) pouvant également être incorporé(s) par malaxage avec les granulés du (co)polymère greffé final. 13 Procédé selon l'une des revendications 1 à 12, caractérisé par le fait qu'on utilise un rapport massique initiateur(s) de greffage/monomère (s) B pouvant aller jusqu'à 1, de préférence, compris entre O et 0,5, et une teneur massique en monomère(s) B injecté(s) de 0,05 à 2 parties pour parties du copolymère, de préférence, de 0,1 à 1,5 partie. 14 Procédé selon l'une des revendications 1 à 13, caractérisé par le fait qu'on met en oeuvre le (ou les) monomère(s) A à raison de 0,1 à 90 % en moles par rapport à la somme éthylène + monomère(s) A, notamment 0,1 à 10 % en moles lors de la fabrication des copolymères polaires et 2 à 90 % en moles lors de la fabrication des copolymères d'éthylène et d'a-oléfines. 15 Installation pour la mise en oeuvre du procédé tel que défini à l'une des revendications 1 à 14, caractérisée par le fait qu'elle comprend, en série: au moins un réacteur (R) de polymérisation sous haute pression, autoclave ou tubulaire; un séparateur (S) apte à fonctionner sous une pression intermédiaire P ou bien deux séparateurs (Si; 52) en série, aptes à fonctionner sous des pressions intermédiaires respectivement Pl et P 2, avec P 2 radicaux libres en vue de la modification précitée.